(57)【要約】【課題】アクリル樹脂からなるプラスチック片（Ａ）と、該プラスチック片（Ａ）との真比重の差の絶対値が０．１５以下である、他の樹脂からなるプラスチック片（Ｂ）とを効率よく分別する方法を提供する。【解決手段】アクリル樹脂からなる真比重ρＡのプラスチック片（Ａ）と、アクリル樹脂を除く他の樹脂からなる真比重ρＢのプラスチック片（Ｂ）とを含むプラスチック混合物を、比重ρＬの液体（Ｌ）に入れ、液体（Ｌ）に気泡を導入してプラスチック片（Ａ）とプラスチック片（Ｂ）とを分別する方法であって、（ａ）ρＡとρＢとの差の絶対値が、０．１５以下であり、（ｂ）ρＬが、ρＡおよびρＢのうち小さい方の真比重の０．９倍〜１．０倍である方法。【選択図】なし【特許請求の範囲】
【請求項１】
アクリル樹脂からなる真比重ρＡのプラスチック片（Ａ）と、アクリル樹脂を除く他の樹脂からなる真比重ρＢのプラスチック片（Ｂ）とを含むプラスチック混合物を、比重ρＬの液体（Ｌ）に入れ、液体（Ｌ）に気泡を導入してプラスチック片（Ａ）とプラスチック片（Ｂ）とを分別する方法であって、
下記（ａ）および（ｂ）の条件を満足する、プラスチック混合物の分別方法。
（ａ）ρＡとρＢとの差の絶対値が、０．１５以下である。
（ｂ）ρＬが、ρＡおよびρＢのうち小さい方の真比重の０．９倍〜１．０倍である。
【請求項２】
さらに下記（ｃ）の条件を満足する、請求項１に記載のプラスチック混合物の分別方法。
（ｃ）プラスチック片（Ａ）およびプラスチック片（Ｂ）が、目開きが３０ｍｍの篩いを通過し、目開きが２ｍｍの篩いを通過しないプラスチック片である。
【請求項３】
さらに下記（ｄ）の条件を満足する、請求項１または２に記載のプラスチック混合物の分別方法。
（ｄ）気泡を導入する前の液体（Ｌ）の下部にある、プラスチック混合物層の厚さが、５ｃｍ以下である。
【発明の詳細な説明】
【技術分野】
【０００１】
本発明は、アクリル樹脂からなるプラスチック片（Ａ）と、該プラスチック片（Ａ）との比重差の小さい、他の樹脂からなるプラスチック片（Ｂ）とを含むプラスチック混合物の分別方法に関する。
【背景技術】
【０００２】
アクリル樹脂は、熱分解することにより、その構成モノマーであるメタクリル酸メチル（以下、「ＭＭＡ」と記す。）に純度よく解重合することが知られている。
自動車、看板、家電、パソコン等に用いられているアクリル樹脂を主要材料とするプラスチック成形品を破砕し、プラスチック片を回収した場合、アクリル樹脂からなるプラスチック片の他に、ポリエチレン（ＰＥ）、ポリプロピレン（ＰＰ）、ポリスチレン（ＰＳ）、塩化ビニル樹脂（ＰＶＣ）、可塑剤を含む塩化ビニル樹脂（ＰＶＣコンパウンド）、シクロポリオレフィン（ＣＯＰ）、ポリエチレンテレフタレート（ＰＥＴ）、ポリカーボネイト（ＰＣ）等の他の樹脂からなるプラスチック片が混入する。
【０００３】
アクリル樹脂からなるプラスチック片と、他の樹脂からなるプラスチック片とを分別することなく、そのまま熱分解した場合、以下のような問題が生じる。
（１）アクリル樹脂以外を熱分解するため無駄なエネルギーが必要となる。
（２）ＰＶＣまたはＰＶＣコンパウンドを含む場合、ＰＶＣまたはＰＶＣコンパウンドより発生する塩化物によって装置がダメージを受ける。
（３）ＰＶＣまたはＰＶＣコンパウンドを含む場合、ＰＶＣまたはＰＶＣコンパウンドより発生する塩化物が、アクリル樹脂を解重合して得られるアクリル系モノマー中に混入し、その品質が低下する。
（４）アクリル樹脂と他の樹脂、例えばＰＥ、ＰＰ、ＰＣ、またはＰＥＴとを熱分解すると、それらから発生するワックス分または高沸点物質の固着によって配管が閉鎖する。
【０００４】
よって、アクリル樹脂から効率よく、高品質のモノマーを得ようとする場合には、熱分解前にできるだけ他の樹脂を除去する必要がある。
アクリル樹脂からなるプラスチック片と、他の樹脂からなるプラスチック片とを分別する方法としては、湿式比重差法が知られている。湿式比重差法とは、分けようとする２種類のプラスチック片の比重をρ１、ρ２とし（ただし、ρ１＜ρ２である。）、液体の比重をρＬとしたとき、ρ１＜ρＬ＜ρ２となる液体を用いる方法である。湿式比重差法によれば、ρ１とρ２との差の絶対値が０．１５より大きい場合には、２種類のプラスチック片を分別できる。しかし、ρ１とρ２との差の絶対値が０．１５以下の場合には、比重差が小さく、精度のよい分別はできない。
【０００５】
湿式比重差法で、アクリル樹脂からなるプラスチック片から分別できるのは、ＰＥ、ＰＰ、ＣＯＰ、ＰＳ、ＰＥＴ、またはＰＶＣからなるプラスチック片である。
一方、湿式比重差法で、アクリル樹脂からなるプラスチック片から分別できないプラスチック片としては、ＰＣまたはＰＶＣコンパウンド（例えば、ＰＶＣに可塑剤やその他添加剤を加えた材料であり、チューブ、ガスケット等に加工されるもの。以下、「ＰＶＣ−Ｃ」と記す。）からなるプラスチック片が挙げられる。
【０００６】
アクリル樹脂とＰＣとの比重はほとんど同じであるため、これらのプラスチック片は、従来の湿式比重差分別法では分別できない。
ＰＶＣの比重は約１．４０〜１．４５であり、アクリル樹脂の比重との差は大きく、これらのプラスチック片は、従来の湿式比重差分別法で分別できる。しかし、ＰＶＣ−Ｃは可塑剤を含むため、ＰＶＣよりも比重が小さく、従ってアクリル樹脂との比重差が小さくなるため、アクリル樹脂からなるプラスチック片とＰＶＣ−Ｃからなるプラスチック片は、従来の湿式比重差分別法では分別できない。
【０００７】
他の分別方法としては、液中に気泡を導入してプラスチック片を分別する方法が知られている。
（１）水より重くかつ比重の近接したプラスチック混合物を気泡径１００μｍ以下の微小気泡を含んだ水中に投入し、微小気泡のプラスチック表面への付着により、水の比重に近いプラスチックは、その表面に気泡が付着した時の見かけ比重が水より小さくなって浮上し、それ以外の水より比重の大きいプラスチックは沈降することを利用してプラスチックの分別を行う方法（特許文献１）。
（２）水中または塩水中に気泡を導入し、混合プラスチックからＰＶＣを分離する方法（特許文献２）。
（３）ソープレスソープおよび浮上剤の存在下で、水中または塩水中に気泡を導入し、混合プラスチックからＰＶＣを分離する方法（特許文献３）。
【０００８】
特許文献１の実施例には、ＰＳとＰＥＴとの分別が記載されている。特許文献１には、分けようとする樹脂の比重について詳しく記載されていないが、ＰＳの比重は通常１．０５〜１．１８であり、ＰＥＴの比重は通常１．６〜１．９である。両樹脂の比重差の絶対値の最小は０．４２である。また、分別に用いた水の比重（１．０）は、両樹脂の比重の小さい方（ＰＳ）の０．８５倍〜０．９５倍である。
しかし、（１）の方法のように分別に用いる液体として水を用いると、アクリル樹脂からなるプラスチック片の比重と、他の樹脂からなるプラスチック片の比重との差の絶対値が０．１５以下の場合（例えば、アクリル樹脂からなるプラスチック片とＰＣまたはＰＶＣ−Ｃからなるプラスチック片との場合）、これらプラスチック片を分別できない。
【０００９】
特許文献２には、ＰＶＣと分けようとする樹脂との比重差、および分別に用いる液体の比重について記載されていない。例えば、ＰＶＣとアクリル樹脂を分別する際に、液体の比重をいくつにするか記載されていない。
（３）の方法では、分別効率が悪く、またソープレスソープおよび浮上剤を必要とするという問題がある。
【特許文献１】特開平１１−３４０５６号公報
【特許文献２】特開昭５０−３７８７４号公報
【特許文献３】特開昭５０−３２２７４号公報
【発明の開示】
【発明が解決しようとする課題】
【００１０】
よって、本発明の目的は、アクリル樹脂からなるプラスチック片（Ａ）と、該プラスチック片（Ａ）との真比重の差の絶対値が０．１５以下である、他の樹脂からなるプラスチック片（Ｂ）とを効率よく分別する方法を提供することにある。
【課題を解決するための手段】
【００１１】
本発明のプラスチック混合物の分別方法は、アクリル樹脂からなる真比重ρＡのプラスチック片（Ａ）と、アクリル樹脂を除く他の樹脂からなる真比重ρＢのプラスチック片（Ｂ）とを含むプラスチック混合物を、比重ρＬの液体（Ｌ）に入れ、液体（Ｌ）に気泡を導入してプラスチック片（Ａ）とプラスチック片（Ｂ）とを分別する方法であって、下記（ａ）および（ｂ）の条件を満足することを特徴とする。
（ａ）ρＡとρＢとの差の絶対値が、０．１５以下である。
（ｂ）ρＬが、ρＡおよびρＢのうち小さい方の真比重の０．９倍〜１．０倍である。
【００１２】
プラスチック片（Ａ）が比重の異なる２種類以上のプラスチック片（Ａ）からなる場合には、その中の最も小さい比重をρＡｍｉｎとして、ρＬが、ρＡｍｉｎおよびρＢのうち小さい方の真比重の０．９倍〜１．０倍である。
プラスチック片（Ｂ）が比重の異なる２種類以上のプラスチック片（Ｂ）からなる場合には、その中の最も小さい比重をρＢｍｉｎとして、ρＬが、ρＡおよびρＢｍｉｎのうち小さい方の真比重の０．９倍〜１．０倍である。
【００１３】
本発明のプラスチック混合物の分別方法においては、さらに下記（ｃ）の条件を満足することが好ましい。
（ｃ）プラスチック片（Ａ）およびプラスチック片（Ｂ）が、目開きが３０ｍｍの篩いを通過し、目開きが２ｍｍの篩いを通過しないプラスチック片である。
【００１４】
本発明のプラスチック混合物の分別方法においては、さらに下記（ｄ）の条件を満足することが好ましい。
（ｄ）気泡を導入する前の液体（Ｌ）の下部にある、プラスチック混合物層の厚さが、５ｃｍ以下である。
【発明の効果】
【００１５】
本発明のプラスチック混合物の分別方法によれば、アクリル樹脂からなるプラスチック片（Ａ）と、該プラスチック片（Ａ）との真比重の差の絶対値が０．１５以下である、他の樹脂からなるプラスチック片（Ｂ）とを効率よく分別できる。
【発明を実施するための最良の形態】
【００１６】
本発明のプラスチック混合物の分別方法においては、アクリル樹脂からなる真比重ρＡのプラスチック片（Ａ）と、アクリル樹脂を除く他の樹脂からなる真比重ρＢのプラスチック片（Ｂ）とを含み、かつρＡとρＢとの差の絶対値が０．１５以下であるプラスチック混合物を、比重ρＬの液体（Ｌ）に入れ、液体（Ｌ）に気泡を導入してプラスチック片（Ａ）とプラスチック片（Ｂ）とを分別する際に、液体（Ｌ）として、あらかじめρＬがρＡおよびρＢのうち小さい方の真比重の０．９倍〜１．０倍に調整された液体を用いることに特徴がある。
プラスチック片の真比重および液体の比重は、それぞれの密度（ｇ／ｃｍ3 ）を、水の密度１．０（ｇ／ｃｍ3 ）で割った値である。
【００１７】
プラスチック片（Ａ）は、アクリル樹脂からなるプラスチック片である。アクリル樹脂は、１種類であってもよく、比重の異なる２種類以上のアクリル樹脂の混合物であってもよい。
【００１８】
アクリル樹脂は、アクリル系モノマーを重合してなる重合体、またはアクリル系モノマーおよび他のモノマーを重合してなる共重合体である。アクリル樹脂は、架橋した樹脂であってもよい。
アクリル系モノマーとしては、アクリル酸、メタクリル酸、およびそれらのエステルが挙げられる。アクリル酸エステルとしては、アクリル酸メチル、アクリル酸エチル、アクリル酸プロピル等が挙げられる。メタクリル酸エステルとしては、ＭＭＡ、メタクリル酸エチル、メタクリル酸プロピル等が挙げられる。
他のモノマーとしては、無水マレイン酸、スチレン、α−メチルスチレン、アクリロニトリル等が挙げられる。
【００１９】
アクリル樹脂は、加熱分解することによりその樹脂を構成するモノマーを回収することができることが知られており、モノマーを高純度で回収する点で、アクリル樹脂を構成するモノマー単位（１００質量％）中、アクリル系モノマー単位を５０〜１００質量％有するものが好ましく、７０〜１００質量％有するものが特に好ましい。
また、アクリル樹脂は、モノマーを高収率で回収する点で、アクリル樹脂を構成するモノマー単位（１００質量％）中、ＭＭＡ単位を５０〜１００質量％有するものが好ましく、７０〜１００質量％有するものが特に好ましい。
【００２０】
プラスチック片（Ａ）は、充填剤を含んでいてもよい。充填剤としては、水酸化アルミニウム、シリカ、炭酸カルシウム、ガラス繊維、タルク、クレイ等が挙げられる。また、プラスチック片（Ａ）は、充填剤以外の各種添加剤を含んでいてもよい。添加剤としては、顔料、染料、補強剤、各種安定剤等が挙げられる。
【００２１】
プラスチック片（Ｂ）は、アクリル樹脂を除く他の樹脂であって、ρＡとρＢとの差の絶対値が０．１５以下である樹脂からなる。その例として、ＰＣ、ＰＶＣ−Ｃ、ＰＳが挙げられる。他の樹脂は、１種類であってもよく、２種類以上の混合物であってもよい。他の樹脂が２種類以上の場合には、それら全てがアクリル樹脂よりも気泡の付きやすい樹脂の組み合わせか、付きにくい樹脂の組み合わせでなければならない。２種類以上の樹脂の場合であって、少なくとも１種類がアクリル樹脂よりも気泡が付きやすく、少なくとも１種類がアクリル樹脂よりも気泡が付きにくい場合には、プラスチック片（Ａ）とプラスチック片（Ｂ）の分別はできない。
【００２２】
プラスチック片（Ｂ）は、充填剤や充填剤以外の各種添加剤を含んでいてもよい。充填剤や充填剤以外の各種添加剤としては、前記プラスチック片（Ａ）で例示したものが挙げられる。
【００２３】
プラスチック混合物は、プラスチック片（Ａ）およびプラスチック片（Ｂ）以外の樹脂片を含んでもよい。プラスチック混合物から分別したアクリル樹脂のプラスチック片（Ａ）を加熱分解して、モノマーを高純度で回収する観点で、プラスチック混合物１００質量％として、プラスチック片（Ａ）およびプラスチック片（Ｂ）以外の樹脂片の含有量は、１０質量％以下が好ましい。他の樹脂片としては、ＣＯＰ、ＰＰ、ＰＥ、ＰＥＴ、ＰＶＣ等が挙げられる。
【００２４】
本発明の分別方法においては、下記（ａ）、（ｂ）の条件を満足することが必要であり、（ｃ）を満足することが好ましい。さらに下記（ｄ）の条件を満足することが好ましい。
（ａ）ρＡとρＢとの差の絶対値は、０．１５以下とする必要があり、０．１３以下が好ましい。ρＡとρＢとの差の絶対値が０．１５より大きい場合、気泡の付きやすさの違いによる分別の効果が顕著に現れない。ρＡとρＢとの差の絶対値の下限は、０である。プラスチック片の真比重は、ＪＩＳ  Ｋ−７１１２のＣ法（浮沈法）に従って真密度（ｇ／ｃｍ3 ）を測定することにより算出する。
【００２５】
プラスチック片（Ａ）およびプラスチック片（Ｂ）の形態としては、廃棄されたプラスチック成形品を破砕して得られた破砕片；ペレット、比較的小さな成形品、等が挙げられる。
（ｃ）プラスチック片（Ａ）およびプラスチック片（Ｂ）は、目開きが３０ｍｍの篩いを通過し、目開きが２ｍｍの篩いを通過しないプラスチック片とすることが好ましい。プラスチック片が目開きが２ｍｍの篩いを通過しない場合、樹脂の種類によらず浮遊しにくくなり、分別効率が向上する。プラスチック片が目開きが３０ｍｍの篩いを通過する場合、付着気泡による浮力に対して、プラスチック片質量が小さくなるため、浮遊させたいプラスチック片が充分な浮力を得られ、分別効率が向上する。
【００２６】
液体（Ｌ）としては、プラスチック片（Ａ）およびプラスチック片（Ｂ）を溶かさない液体であれば特に制限はないが、取り扱い性の観点から、水が好ましい。
液体として水を使用する場合、水の比重ρＬの調整方法としては、（ｉ）水溶性物質を水に溶かす方法、（ii）水の温度を変える方法等が挙げられ、任意に比重を変えることができることから、（ｉ）の方法が好ましい。水溶性物質としては、ハンドリング、コストの点で、塩化ナトリウム、塩化カルシウム、グリセリンが好ましい。
【００２７】
（ｂ）ρＬは、ρＡおよびρＢのうち小さい方の真比重の０．９倍〜１．０倍とする必要があり、０．９５倍〜１．０倍が好ましい。ρＬを、ρＡおよびρＢのうち小さい方の真比重の０．９倍以上とすることにより、気泡の付きやすいプラスチック片が、液体（Ｌ）の上層へ移動しやすくなるため、分別に好都合である。ρＬを、ρＡおよびρＢのうち小さい方の真比重の１．０倍以下とすることにより、気泡の付きにくいプラスチック片が、液体（Ｌ）の下層へ移動しやすくなるため、分別に好都合である。
【００２８】
液体の比重は、１００ｃｍ3 のメスシリンダーに、測定しようとする液体を入れ、その質量を精密天秤で測定し、質量（ｇ）を体積（１００ｃｍ3 ）で割ることにより算出される。温度は、プラスチックの混合物を分別する時の温度とする。
【００２９】
（ｄ）気泡を導入する前の液体（Ｌ）の下部にある、プラスチック混合物層の厚さは、５ｃｍ以下であることが好ましい。プラスチック混合物層の厚さが、５ｃｍ以下であると、本来沈降するプラスチック片が、浮遊するプラスチック片に持ち上げられることもないため、分別効率が向上する。
【００３０】
液体（Ｌ）に気泡を導入する方式としては、機械攪拌式、ガス吹き込み式、加圧式、減圧式、またはこれらの組み合わせ等が挙げられ、これらの中では設備コストが安い点で、分別槽底部からのバブリングによるガス吹き込み式が好ましい。
気泡としては、ハンドリングの容易さ、コストの点で、空気または窒素が好ましい。
【００３１】
気泡径は、気体の吐出口の形状や吐出速度等により調整できるが、その気泡径は２ｍｍ以下が好ましい。気泡径が大きすぎると、プラスチック片に付着する気泡の数が減り、浮遊させたいプラスチック片が充分な浮力を得られず、分別効率が低下するおそれがある。気泡径の下限は特にない。
液体に導入する気泡の総量（体積）は、プラスチック混合物の体積（プラスチック自体の体積）に対して２倍以上が好ましい。気泡量をプラスチック混合物の体積に対して２倍以上とすると、浮遊させたいプラスチック片が充分な浮力を得て、分別効率がよくなる。気泡量は、プラスチック混合物の体積に対して  ２０倍以下が好ましい。気泡量が多くなりすぎると、気泡が付きにくいプラスチック片にも気泡が付着して浮上するおそれがある。
【００３２】
分別槽としては、角型、円柱、多角型等任意の形状の槽が挙げられる。分別槽内には、気泡導入装置を設置する。
分別は、バッチ式（回分式）で行ってもよく、連続式で行ってもよい。
【００３３】
バッチ式で行う場合、始めに分別槽にプラスチック混合物を入れて、その後に、液体（Ｌ）を入れてもよく、始めに分別槽に液体（Ｌ）を入れて、その後に、プラスチック混合物を入れてもよい。いずれにおいても、その後、撹拌等の方法により、プラスチック混合物と液体（Ｌ）とをよく混合する。そして、分解槽に設置した気泡導入装置で気泡を導入する。気泡の導入を終えて静置した後、まず、上層部に集まったプラスチック片（上澄み）を回収する。その後、下層部のプラスチック片（沈殿物）を回収する。
【００３４】
連続式で行う場合、液体（Ｌ）の入った分別槽に、プラスチック混合物を供給しつつ、気泡導入装置により気泡を導入する。気泡の分散をよくするために、撹拌機で分別槽全体を撹拌してもよい。浮上してきたプラスチック片は、液体（Ｌ）とともに分別槽の上部より槽外に連続的に排出し回収される。下層のプラスチック片は、分別槽に設置された取り出し装置により連続的に排出し回収される。
【００３５】
以上説明した本発明のプラスチック混合物の分別方法にあっては、アクリル樹脂からなる真比重ρＡのプラスチック片（Ａ）と、アクリル樹脂を除く他の樹脂からなる真比重ρＢのプラスチック片（Ｂ）とを含み、かつρＡとρＢとの差の絶対値が０．１５以下であるプラスチック混合物を、比重ρＬの液体（Ｌ）に入れ、液体（Ｌ）に気泡を導入して気泡の付きやすいプラスチック片を上層に集め、気泡のつきにくいプラスチック片を下層に集めてプラスチック片（Ａ）とプラスチック片（Ｂ）とを分別する際に、液体（Ｌ）として、あらかじめρＬがρＡおよびρＢのうち小さい方の真比重の０．９倍〜１．０倍に調整された液体を用いているため、従来のようなρＬとρＡとρＢとの差を利用した分別ではなく、気泡の付きやすさによる分別が行われる。よって、気泡の付きやすいプラスチック片が、液体（Ｌ）の上層へ移動しやすくなり、かつ気泡の付きにくいプラスチック片が、液体（Ｌ）の下層へ移動しやすくなる。その結果、真比重の差が小さいプラスチック片（Ａ）とプラスチック片（Ｂ）とを効率よく分別できる。
【００３６】
本発明のプラスチック混合物の分別方法は、アクリル樹脂からなるプラスチック片（Ａ）（以下、「アクリル樹脂片」と記す。）とＰＣからなるプラスチック片（Ｂ）（以下、「ＰＣ片」と記す。）との分別、およびアクリル樹脂片とＰＶＣ−Ｃからなるプラスチック片（Ｂ）（以下、「ＰＶＣ−Ｃ片」と記す。）との分別、およびアクリル樹脂片とＰＳのプラスチック片（Ｂ）（以下、「ＰＳ片」と記す。）との分別に特に有効である。
【００３７】
アクリル樹脂片とＰＣ片とを比較すると、ＰＣ片の方が、気泡が付きやすい。よって、アクリル樹脂片（ρＡ）とＰＣ片（ρＢ）とを分別する際、液体（Ｌ）の比重（ρＬ）をρＡおよびρＢのうち小さい方の０．９倍〜１．０倍とすることで、気泡の付きやすいＰＣ片が上層に移動し、気泡の付きにくいアクリル樹脂片は下層に移動する。
この方法により、具体的には、分別する前のプラスチック混合物に含まれていたアクリル樹脂片（１００質量％）の９０質量％以上を、液体（Ｌ）の下層部から回収することができ、かつ下層部から回収されたプラスチック混合物（１００質量％）に含まれるＰＣ片の質量％を、分別する前のプラスチック混合物（１００質量％）に含まれていたＰＣ片の質量％の半分以下に減らすことができる。
【００３８】
アクリル樹脂片とＰＳ片とを比較すると、ＰＳ片の方が、気泡が付きやすい。よって、アクリル樹脂片（ρＡ）とＰＳ片（ρＢ）とを分別する際、液体（Ｌ）の比重（ρＬ）をρＡおよびρＢのうち小さい方の０．９倍〜１．０倍とすることで、気泡の付きやすいＰＳ片が上層に移動し、気泡の付きにくいアクリル樹脂片は下層に移動する。
この方法により、具体的には、分別する前のプラスチック混合物に含まれていたアクリル樹脂片（１００質量％）の９０質量％以上を、液体（Ｌ）の下層部から回収することができ、かつ下層部から回収されたプラスチック混合物（１００質量％）に含まれるＰＳ片の質量％を、分別する前のプラスチック混合物（１００質量％）に含まれていたＰＳ片の質量％の半分以下に減らすことができる。
【００３９】
ＰＣ片とＰＳ片の両方とも、アクリル樹脂片よりも気泡が付きやすいので、アクリル樹脂片（ρＡ）と、ＰＣ片とＰＳ片の２種類からなるプラスチック片（ρＢ）の混合プラスチックも分別できる。アクリル樹脂片（ρＡ）と、ＰＣ片とＰＳ片の混合物（ＰＣ片とＰＳ片の内、比重の小さい樹脂の比重をρＢｍｉｎとする）とを分別する際、液体（Ｌ）の比重（ρＬ）をρＡおよびρＢｍｉｎのうち小さい方の０．９倍〜１．０倍とすることで、気泡の付きやすいＰＣおよびＰＳ片が上層に移動し、気泡の付きにくいアクリル樹脂片は下層に移動する。
この方法により、具体的には、分別する前のプラスチック混合物に含まれていたアクリル樹脂片（１００質量％）の９０質量％以上を、液体（Ｌ）の下層部から回収することができ、かつ下層部から回収されたプラスチック混合物（１００質量％）に含まれるＰＣ片とＰＳ片の合計の質量％を、分別する前のプラスチック混合物（１００質量％）に含まれていたＰＣ片とＰＳ片の合計の質量％の半分以下に減らすことができる。
【００４０】
アクリル樹脂片とＰＶＣ−Ｃ片とを比較すると、アクリル樹脂片の方が、気泡が付きやすい。よって、アクリル樹脂片（ρＡ）とＰＶＣ−Ｃ片（ρＢ）とを分別する際、液体（Ｌ）の比重（ρＬ）をρＡおよびρＢのうち小さい方の０．９倍以上とすることで、気泡の付きやすいアクリル樹脂片が上層に移動し、気泡の付きにくいＰＶＣ−Ｃ片は下層に移動する。
この方法により、具体的には、分別する前のプラスチック混合物に含まれていたアクリル樹脂片（１００質量％）の９０質量％以上を、液体（Ｌ）の上層部から回収することができ、かつ上層部から回収されたプラスチック混合物（１００質量％）に含まれるＰＶＣ−Ｃ片の質量％を、分別する前のプラスチック混合物（１００質量％）に含まれていたＰＶＣ−Ｃ片の質量％の半分以下に減らすことができる。
【実施例】
【００４１】
以下、実施例により本発明をさらに具体的に説明するが、本発明はこれらの実施例により限定されるものではない。
【００４２】
（使用したプラスチック片）
アクリル樹脂片：
注型重合して得たＭＭＡ単位１００質量％からなる単独重合体の、厚さが３ｍｍのシート（重量平均分子量７０万（ポリスチレン換算））を、破砕機で破砕してアクリル樹脂片を得た。シートは、透明のものと、青色のものの２種類とした。
【００４３】
ＰＶＣ−Ｃガスケット：
塩化ビニル樹脂（重量平均分子量９．７万、アルドリッチ製、品番３４６７７２）６３質量部、クエン酸アセチルトリブチル３０質量部、炭酸カルシウム（一次粒子径０．１μｍ）７質量部からなる軟質塩化ビニル樹脂コンパウンドを、外径（直径）８．５ｍｍ、厚さ３．０ｍｍのチューブ状（淡黄色不透明）に加工し、これをハサミで切断することで一辺が約３ｍｍの立方体状にした。
【００４４】
ＰＣ片：
ポリカーボネート（重量平均分子量６．４万、アルドリッチ製、品番  １８１６２５）。
ＰＳ片：
ポリスチレン（重量平均分子量２８万、アルドリッチ製、品番  １８２４２７）。
全てのプラスチック片としては、二段の篩いからなる篩別器において、目開きが３．５ｍｍの篩いを通過し、目開きが２．５ｍｍの篩いを通過しないものを使用した。
【００４５】
〔実施例１〕
真比重が１．１９である、アクリル樹脂片６．０ｇ（透明、多角形）と、真比重が１．２０である、ＰＣ片４．０ｇ（透明、俵状）とからなるプラスチック混合物を用意した。プラスチック混合物の体積は、６．０／１．１９＋４．０／１．２０＝８．４ｃｍ3 であった。
また、グリセリン４１．８ｇと水２１．５ｇとを混合して、比重が１．１７のグリセリン水溶液を用意した。該水溶液の温度は、分別の間２５℃に保った。
【００４６】
まず、内容積が１００ｍｌのガラス瓶（内直径３ｃｍ、高さ１４．５ｃｍ）に前記プラスチック混合物１０．０ｇを入れ、ついで、グリセリン水溶液６３．３ｇを入れ、ガラス瓶の蓋を閉め、よく振ってかき混ぜて、約２分間放置したところ、プラスチック片は全量、ガラス瓶下部に沈殿した。プラスチック混合物層の厚さは、１．５ｃｍであった。
その後、蓋をあけ、内径１ｍｍのゴムホースをガラス瓶底部に入れ、気泡がガラス瓶全体に行き渡るようにホース先端の位置を左右に動かしながら０．１リットル／分で２０秒間窒素ガスを導入し、３３．３ｃｍ3 の窒素ガスを供給した。窒素ガスの体積は、プラスチック混合物の体積の、３３．３ｃｍ3 ／８．４ｃｍ3 ＝４．０倍であった。
【００４７】
その後、約２分放置し、上澄みと沈殿物とをわけ、それぞれを充分に水洗浄し、１２時間７０℃にて真空乾燥した。上澄みおよび沈殿物それぞれを目視で、プラスチック片の形状（多角形または俵状）により、アクリル樹脂片とＰＣ片とに分け、それぞれの質量を測定した。その結果を表１に示す。
分別する前のプラスチック混合物に含まれていたアクリル樹脂片６．０ｇ（１００質量％）のうち、沈殿物に含まれるものは５．８８ｇ（９８．０質量％）であった。沈殿物の合計５．９３ｇ（１００質量％）のうち、アクリル樹脂片は５．８８ｇ（９９．２質量％）であり、ＰＣ片は０．０５ｇ（０．８質量％）であった。
【００４８】
【表１】
2007181965.tif 000002
【００４９】
〔実施例２〕
ＰＣ片のかわりに、真比重が１．３０である、ＰＶＣ−Ｃ製のガスケット４．０ｇ（淡黄色不透明）を用い、グリセリン４５．０ｇと水１５．０ｇとからなる、比重が１．１９のグリセリン水溶液を用いた以外は、実施例１と同様な操作を実施した。プラスチック混合物の体積は、６．０／１．１９＋４．０／１．３０＝８．１ｃｍ3 であった。プラスチック混合物層の厚さは１．５ｃｍであった。窒素ガスの体積は、プラスチック混合物の体積の、３３．３ｃｍ3 ／８．１ｃｍ3 ＝４．１倍であった。
アクリル樹脂片とＰＶＣ−Ｃガスケットとの見分けは、透明か、不透明（着色）かで行った。結果を表２に示す。
分別する前のプラスチック混合物に含まれていたアクリル樹脂片６．０ｇ（１００質量％）のうち、上澄みに含まれるものは５．９６ｇ（９９．３質量％）であった。上澄みの合計５．９８ｇ（１００質量％）のうち、アクリル樹脂片は５．９６ｇ（９９．７質量％）であり、ＰＶＣ−Ｃガスケットは０．０２ｇ（０．３質量％）であった。
【００５０】
【表２】
2007181965.tif 000003
【００５１】
〔実施例３〕
ＰＣ片のかわりに、真比重が１．０６である、ＰＳ片４．０ｇ（透明）を使用したこと、透明アクリル樹脂片の代わりに青色アクリル樹脂片を使用したこと、グリセリン１０．２ｇと水４９．８ｇとからなる、比重が１．０４のグリセリン水溶液を用いた以外は、実施例１と同様な操作を実施した。プラスチック混合物の体積は、６．０／１．１９＋４．０／１．０６＝８．８ｃｍ3 であった。プラスチック混合物層の厚さは１．５ｃｍであった。窒素ガスの体積は、プラスチック混合物の体積の、３３．３ｃｍ3 ／８．８ｃｍ3 ＝３．８倍であった。
アクリル樹脂片とＰＳとの見分けは、透明か、着色（着色）かで行った。結果を表３に示す。
分別する前のプラスチック混合物に含まれていたアクリル樹脂片６．０ｇ（１００質量％）のうち、沈殿物に含まれるものは５．８０ｇ（９６．７質量％）であった。沈殿物の合計５．９０ｇ（１００質量％）のうち、アクリル樹脂片は５．８０ｇ（９８．３質量％）であり、ＰＳ片は０．１０ｇ（１．７質量％）であった。
【００５２】
【表３】
2007181965.tif 000004
【００５３】
〔比較例１〕
比重１．１７のグリセリン水溶液の代わりに、比重１．０の水（２５℃）を使用した以外は実施例１と同様な操作を実施した。窒素ガスを供給した後も、アクリル樹脂片、ＰＣ片とも全量沈殿し、両樹脂を分別することはできなかった。
【００５４】
〔比較例２〕
比重１．１９のグリセリン水溶液の代わりに、比重１．０の水（２５℃）を使用した以外は実施例２と同様な操作を実施した。窒素ガスを供給した後も、アクリル樹脂片、ＰＶＣ−Ｃ片とも全量沈殿し、両樹脂を分別することはできなかった。
【産業上の利用可能性】
【００５５】
本発明の分別方法によれば、アクリル樹脂のプラスチック片と、比重の近い他の樹脂のプラスチック片とを含むプラスチック混合物から、アクリル樹脂のプラスチック片を効率よく分別できる。本発明の分別方法は、アクリル樹脂の再利用、特に、アクリル樹脂の熱分解によるモノマーの回収（製造）に利用できる。